ПОЛИМЕРНЫЕ КОМПОЗИЦИИ НА ЭТИЛЕНОВОЙ ОСНОВЕ, ПРЕДНАЗНАЧЕННЫЕ ДЛЯ ИСПОЛЬЗОВАНИЯ В КАЧЕСТВЕ КОМПОНЕНТА СМЕСИ В ОБЛАСТЯХ ПРИМЕНЕНИЯ УСАДОЧНОЙ ПЛЕНКИ

1. Полимерная композиция на этиленовой основе, характеризующаяся константой распределения сомономера, большей чем приблизительно 45 и доходящей до 400, где композиция содержит менее чем 120 звеньев совокупной ненасыщенности/1000000С, где композиция дополнительно характеризуется соотношением MW (ММ) при каждой температуре, меньшим или равным 1,00 для каждой фракции, составляющей более чем 1,0 мас.%, что составляет площадь фракции, поделенную на совокупную площадь всех фракций, и где композиция дополнительно характеризуется индексом расплава, меньшим или равным 0,90 г/10 мин.
2. Композиция по п.1, дополнительно имеющая плотность, меньшую чем 0,945 г/куб. см и большую чем 0,92 г/куб. см.
3. Композиция по п.1, дополнительно имеющая плотность, большую чем 0,92 г/куб. см и меньшую чем 0,94 г/куб. см.
4. Композиция по п.1, где соотношение MW (ММ) увеличивается при увеличении температуры каждой фракции.
5. Композиция по п.1, где соотношение MW (ММ) составляет менее чем 0,10 для каждой температуры, которая является равной или меньшей 50°С.
6. Композиция по п.1, где кумулятивная массовая фракция составляет менее чем 0,10 для фракций, характеризующихся температурой, доходящей вплоть до 50°С.
7. Композиция по п.1, где кумулятивная массовая фракция составляет не менее чем 0,03 для фракций, характеризующихся температурой, доходящей вплоть до 85°С.
8. Композиция по п.1, где композиция дополнительно характеризуется содержанием:
(а) одного компонента А, составляющего 20-65 мас.% от композиции, со значением ИР, меньшим чем 0,3, и плотностью, большей чем у компонента В, при разности плотностей между компонентами В и А, большей чем 0,005 г/куб. см,
(b) компонента В, характеризующегося значением ИР, большим чем у компонента А,
(с) где совокупный полимер характеризуется значением ИР, меньшим или равным 0,9, и плотностью, меньшей чем 0,945 г/куб. см и большей чем 0,92 г/куб. см.
9. Полимерная композиция по п.1, где композиция включает вплоть до приблизительно 3 длинноцепочечных ответвлений/1000 атомов углерода.
10. Полимерная композиция по п.1, характеризующаяся значением СВНС, составляющим, по меньшей мере, 2,5.
11. Полимерная композиция по п.1, характеризующаяся значением СВНС, составляющим, по меньшей мере, 4.
12. Полимерная композиция по п.1, дополнительно характеризующаяся содержанием менее чем 20 звеньев винилиденовой ненасыщенности/1000000С.
13. Полимерная композиция по п.1, дополнительно характеризующаяся содержанием менее чем 20 звеньев тризамещенной ненасыщенности/1000000С.
14. Полимерная композиция по п.1, где композиция характеризуется бимодальным молекулярно-массовым распределением.
15. Полимерная композиция по п.1, дополнительно имеющая один пик плавления в методе ДСК.
16. Изделие промышленного производства, содержащее композицию по п.1.
17. Термопластичная рецептура, содержащая композицию по п.1 и, по меньшей мере, один природный или синтетический полимер.
3
3
18. Рецептура по п.17, где синтетический полимер представляет собой ПЭНП, и значение % ПЭНП превышает 30%, где пленка, получаемая в результате экструдирования с раздувом и содержащая данную рецептуру, характеризуется натяжением усадки в продольном направлении, большим чем 15 сн, прочностью на прокол, большей чем 60 фут-фунт/дюйм (506000 м-кг/м), и/или мутностью, меньшей чем 20%.
19. Композиция по п.1, где композиция характеризуется профилем распределения сомономера, включающим уни- или бимодальное распределение в диапазоне от 35°С до 120°С, исключая продувку.
20. Полимерная композиция по п.1, включающая Mw в диапазоне от приблизительно 80000 до приблизительно 200000 г/моль.
21. Изделие промышленного производства по п.16 в форме, по меньшей мере, одного пленочного слоя.
22. Полимерная композиция по п.1, отличающаяся соотношением между вязкостью при 190°С и 0,1 рад/с и вязкостью при 190°С и 100 рад/с, большим чем 8,5 согласно определению по методу динамической механической спектроскопии.
23. Полимерная композиция по п.1, отличающаяся фазовым углом, меньшим чем 65 градусов и большим чем 0 градусов при комплексном модуле 10000 Па согласно определению по методу динамической механической спектроскопии при 190°С.
w
n
24. Полимерная композиция по п.1, отличающаяся значением M/M, меньшим чем 10.
w
n
25. Полимерная композиция по п.1, отличающаяся значением M/M, меньшим чем 4.